СТАЛЬНОЙ МАТЕРИАЛ С ВЫСОКОЙ КОРРОЗИОННОЙ СТОЙКОСТЬЮ, ПОЛУЧАЕМЫЙ С ПОМОЩЬЮ ГОРЯЧЕГО ЦИНКОВАНИЯ МЕТОДОМ ПОГРУЖЕНИЯ

1. Стальной материал с высокой коррозионной стойкостью, полученный с помощью горячего цинкования методом погружения, отличающийся тем, что он имеет слой легированного покрытия, содержащий Zn в количестве 35 мас.% или более, и тем, что упомянутый слой легированного покрытия содержит неравновесную фазу, теплоемкость которой, измеренная с помощью дифференциальной сканирующей калориметрии, равна 1 Дж/г или более.
2. Стальной материал с высокой коррозионной стойкостью, полученный с помощью горячего цинкования методом погружения, отличающийся тем, что он имеет слой легированного покрытия, содержащий Zn в количестве 35 мас.% или более, и тем, что упомянутый слой легированного покрытия содержит неравновесную фазу, теплоемкость которой, измеренная с помощью дифференциальной сканирующей калориметрии со скоростью подъема температуры 0,5°С/с, равна 1 Дж/г или более.
3. Стальной материал по любому из пп.1 или 2, в котором содержание Zn в покрытии равно 40 мас.% или более.
4. Стальной материал по п.1 или 2, в котором указанный слой легированного покрытия содержит, мас.%: Mg: от 1 до 60% и Al: от 0,07 до 59%.
5. Стальной материал по п.4, в котором указанный слой легированного покрытия содержит, мас.%: Zn: 40% или более, Mg: от 1 до 45% и Al: от 0,07 до 59%.
6. Стальной материал по п.4, в котором содержания Mg и А1 в указанном легированном слое покрытия удовлетворяют соотношениям, выраженным приведенными ниже формулами 1-5:
,
где название элемента % обозначает содержание элемента в мас.%.
7. Стальной материал по п.1 или 2, дополнительно содержащий в качестве компонентов в указанном легированном слое покрытия один или более элементов, выбранных из Cr, Mn, Fe, Co, Ni и Cu в суммарном количестве от 0,1 до 10 мас.%.
8. Стальной материал по п.1 или 2, дополнительно содержащий в указанном легированном слое покрытия один или более элементов, выбранных из Bi, Mo, W и Y в суммарном количестве от 0,1 до 10%.
9. Стальной материал по п.1 или 2, дополнительно содержащий в указанном легированном слое покрытия, мас.%: один или более из La: от 0,1 до 10%, Се: от 0,1 до 10%, Ca: от 0,1 до 10%, Sn: от 0,1 до 10%, Р: от 0,005 до 2% и Si: от 0,02 до 7%.
10. Стальной материал по п.1 или 2, в котором указанный слой легированного покрытия содержит аморфную фазу в количестве 5 об.% или более.
11. Стальной материал по п.10, в котором указанный слой легированного покрытия содержит Al и Mg, и содержание Zn, Al и Mg удовлетворяет соотношениям, выраженным приведенными ниже формулами 6-8:
,
где название элемента % обозначает содержание в мас.% этого элемента.
12. Стальной материал по п.10, в котором указанный слой легированного покрытия содержит один или более из Са, Y и La в суммарном количестве от 0,1 до 10 мас.%.
13. Стальной материал по п.10, где содержание Al в указанном легированном слое покрытия равно 14 мас.% или меньше.
14. Стальной материал по п.1 или 2, отличающийся тем, что 50 об.% или более указанного слоя легированного покрытия представляет собой аморфную фазу.
15. Стальной материал по п.14, в котором указанный слой легированного покрытия содержит, мас.%: Zn: от 35 до 60%, Mg: от 25 до 60%, Са: от 1 до 10% и Al: от 0,07 до 25%, неизбежные примеси: остальное.
16. Стальной материал с высокой коррозионной стойкостью, полученный с помощью горячего цинкования методом погружения, отличающийся тем, что он имеет слой легированного покрытия, содержащий Zn в количестве 40 мас.% или более, и тем, что 50 об.% или более указанного слоя легированного покрытия представляет собой аморфную фазу.
17. Стальной материал по п.16, в котором указанный слой легированного покрытия содержит, мас.%: Mg: от 1 до 55%, Са: от 1 до 45% и Al: от 0,07 до 45% при суммарном содержании Mg и Са не менее 5% и остальное неизбежные примеси.
18. Стальной материал по п.16, в котором указанный слой легированного покрытия содержит, мас.%: Mg: от 1 до 25%, Са: от 1 до 10% и Al: от 0,07 до 25% при суммарном содержании Mg и Са 5% или более и остальное неизбежные примеси.
19. Стальной материал по п.16, в котором указанный слой легированного покрытия содержит, мас.%: Zn: от 40 до 60%, Mg: от 34 до 55%, Са: от 1 до 10% и Al: от 0,07 до 25% и неизбежные примеси остальное.
20. Стальной материал по п.16, дополнительно содержащий в качестве компонентов в указанном легированном слое покрытия один или более элементов, выбранных из Сr, Mn, Fe, Co, Ni и Cu в суммарном количестве от 0,1 до 10 мас.%.
21. Стальной материал по п.16, дополнительно содержащий в качестве компонентов в указанном легированном слое покрытия один или более элементов, выбранных из Bi, Mo, W, Si, Ti, V, Ag и Y в суммарном количестве от 0,1 до 10 мас.%.
22. Стальной материал по п.16, дополнительно содержащий в мас.%, в качестве компонентов в указанном легированном слое покрытия один или более элементов, выбранных из La: от 0,1 до 10%, Sn: от 0,1 до 10% и P: от 0,005 до 2%.
23. Стальной материал по любому из пп.1 и 2 или 16, содержащий указанный слой легированного покрытия по меньшей мере на части поверхности стального материала.